Brevet FR2416959A1 — publié le 19790907

a) Description Coloration de la fonte d'aluminium. b) La présente invention concerne la coloration et l'émaillage de produits moulés en aluminium. c) Actuellement, il existe des procédés d'émaillage sur l'aluminium uniquement par des procédés traditionnels qui ne permettent que des applications très limitées. Ainsi, on peut émailler de petits objets comme par exemple : des casseroles, tous les articles ayant des dimensions réduites, de manière à pouvoir les placer dans des fours pour y faire adhérer l'émail qui y est appliqué auparavant (émail liquide). Le procédé connu est donc le suivant : émaillage (fondant) + métal solide, le tout porté à une température de 450 à 500 C, ce qui permet d'obtenir un traitement thermique sur plaque. L'émaillage sur aluminium est donc exceptionnel, rare et onéreux. Il existe d'autres traitements de l'aluminium comme par exemple : l'anodisation; cependant, il y a une limitation dans les teintes (argent, or, jusqu'au noir). De plus, les teintes sont généralement uniformes et il n'y a pas de matiere. d) L'invention évite tous ces inconvénients, elle permet d'obtenir l'intégration d'une matière en surface; de plus, la pièce sort directement colorée. e) Le procédé consiste à déposer dans le moule (sable ou coquille) une poudre composée de divers produits en fonction de la couleur désirée. Le produit dont les composants sont intimement mêlés est saupoudré dans le moule avant la coulée. Quelques exemples indiquant les proportions des divers produits et les colorations obtenues : - fondant B 414 (Lhospied) 5 g ) oxyde d'étain 2 dg ) bleu clair oxyde de cobalt 1 dg ) - fondant U 1461 (Lhospied) 5 g ) oxyde d'étain 2 dg ) noir oxyde de manganèse I dg ) - fondant U 1461 (Lhospied) 5 g ) oxyde d'étain 2 dg ) yeUtmoYen oxyde de chrome 1 dg ) fondant U 1461 (Lhospied) 5 g ) carbonate de potasse 5 g ) Borax 2 g ) vert d'eau oxyde de cuivre 1 dg ) - fondant U 1461 (Lhospied) 10 g ) oxyde d'étain 5 g ) vert foncé taché d'ocre oxyde de cuivre 1 dg ) rouge fondant U 1461 5 g ) oxyde de cuivre 2 dg ) brun rouge oxyde de fer 2 dg ) - fondant U 1461 2 g ) carbonate de soude 2 dg ) minium 2 dg ) borax 2 dg ) vert algue carbonate de cobalt 2 dg ) carbonate de potasse 2 dg ) oxyde de chrome 1 dg ) - même composition mais : ) vert foncé oxyde de cuivre ) - fondant U 1461 10 g ) carbonate de soude 5 g ) bleu foncé oxyde de cuivre 1 dg ) vanadium 1 dg ) - fondant B 414 10 g ) carbonate de cobalt 7 g ) bleu nuit fondant U 1461 10 g ) oxyde de cobalt 1 dg ) - fondant U 1461 5 g ) oxyde ae fer 5 dg ) ocre rouq - fondant U 1461 5 g ) borax 2 g ) Jaune carbonate de soude 2 g ) jaune de praséodine 1 g ) fondant U 1461 10 g ) carbonate de soude 10 g ) bleu pile carbonate de cobalt 1 dg ) oxyde de chrome 1 dg ) Cette liste n'est pas limitative ; en effet, la combinaison des produits et leur proportion dans le mélange permettent des variations de couleurs pratiquement illimitées. f) Ces résultats permettent d'envisager l'application de ce procédé pour réaliser des éléments décoratifs colorés, tels que : panneaux de revetementw appliques murales, claustras, poignées de porte, éléments de décoration, etc R B V E N D I C A T I 0 N S I.- Procédé d'intégration d'une matière chimique composite colorante caractérisé par le fait qu'il consiste à déposer en saupoudrant dans un moule la matière chimique composite à base d'oxydes métalliques destinée à obtenir des colora tions et des matières différentes et ce, avant la coulée de l'alliage d'aluminium. 2.- Procédé suivant la revendication I caractérisé par le fait que le mélange composite est saupoudré dans un moule de quelque volume qu'il soit et ce, avant la coulée. 3.- Procédé suivant la revendication I caractérisé par le fait que la matière chimique composite comporte un ou plusieurs fondants susceptibles d'abaisseur le point de fusion des oxydes métalliques destinés à la coloration. 4.- Procédé suivant la revendication I caractérisé par le fait que la matière chimique composite comporte un ou plusieurs oxydes métalliques lesquels en se combinant suivant des proportions précises permettent d'obtenir des colorations fixées à l'avance. 5.- Procédé suivant la revendication I caractérisé par le fait que l'emploi d'un ou de plusieurs oxydes métalliques permet en les combinant dans des proportions variables des colorations pouvant aller à l'infini. 6.- Procédé suivant la revendication I caractérisé par le fait que l'aspect des produits finis peut varier en fonction du mélange composite et présenter des différences de matière en surface.